(57)【特許請求の範囲】
【請求項１】
平均粒子径が１．１μｍ以上であり、酸化ケイ素、シリコーンオイル、有機ケイ素化合物、有機チタン化合物から選ばれる少なくとも１種類の化合物で表面処理された表面処理酸化亜鉛粉体からなることを特徴とする抗菌剤。
【請求項２】
平均粒子径が１．１μｍ以上であり、酸化ケイ素、シリコーンオイル、有機ケイ素化合物、有機チタン化合物から選ばれる少なくとも１種類の化合物で表面処理された表面処理酸化亜鉛粉体を抗菌性成分として含有することを特徴とする抗菌性組成物。
【発明の詳細な説明】
【技術分野】
【０００１】
本発明は、表面処理酸化亜鉛粉体、抗菌剤及び抗菌性組成物に関する。
【背景技術】
【０００２】
酸化亜鉛粉体は、樹脂、フィルム、化粧品等様々な用途において広く使用されている。その性質の一つとして抗菌性がある。このような酸化亜鉛粉体が有する抗菌性によって、樹脂やフィルム、化粧品等の製品に抗菌性を付与することが行われている。【０００３】
従来、各種用途に使用される酸化亜鉛粉体は、少なくとも平均粒子径が１．１μｍより小さい酸化亜鉛粉体を使用するのが一般的であり、これらの粒子は好適な抗菌性を発揮するものであった。しかし、平均粒子径が１．１μｍ以下の微粒子の酸化亜鉛は分散が難しく、かさ比重が小さくハンドリング性にも問題があった。また化粧品用途においては使用感を悪くしてしまうという問題があった。また、樹脂への添加剤として使用する場合、１．１μｍ以上の粒子径のものは、放熱性フィラーとして使用することができる点で好ましいものである。このため、近年、１．１μｍ以上の粒子径を有する酸化亜鉛粉体が開発され、種々の用途への適用が検討されている（特許文献１，２等）。【０００４】
しかしながら抗菌性の効果は酸化亜鉛粉体の比表面積に比例するため、平均粒子径が１．１μｍ以上の大粒子の酸化亜鉛粉体には抗菌性の効果が全く見られない。このため、平均粒子径が１．１μｍ以上であるような酸化亜鉛粉体を抗菌性が必要とされる用途に使用することはできなかった。【０００５】
また、従来広く使用されていた平均粒子径が１．１μｍ未満であるような酸化亜鉛粉体に表面処理を施すことは公知である（特許文献３，４等）。しかし、このような表面処理は、主に亜鉛イオンの溶出の防止や化学的活性の抑制、分散性能の向上等を目的として行われたものであり、抗菌性能の改善を目的として行われたものではなかった。
【先行技術文献】
【特許文献】
【０００６】
【特許文献１】国際公開２０１１／０４３２０７号
【特許文献２】特開２００９−２４９２２６号公報
【特許文献３】特開平１１−３０２０１５号公報
【特許文献４】特開２００７−１６１１１号公報
【発明の概要】
【発明が解決しようとする課題】
【０００７】
本発明は上記問題点に鑑み、平均粒子径が１．１μｍ以上であり、かつ、抗菌性を有する酸化亜鉛粉体、これからなる抗菌剤及びこれを含有する抗菌性組成物を提供することを目的とするものである。
【課題を解決するための手段】
【０００８】
本発明は、平均粒子径が１．１μｍ以上であり、酸化ケイ素、シリコーンオイル、有機ケイ素化合物、有機チタン化合物から選ばれる少なくとも１種類の化合物で表面処理された表面処理酸化亜鉛粉体からなることを特徴とする抗菌剤である。
本発明は、平均粒子径が１．１μｍ以上であり、酸化ケイ素、シリコーンオイル、有機ケイ素化合物、有機チタン化合物から選ばれる少なくとも１種類の化合物で表面処理された表面処理酸化亜鉛粉体を抗菌性成分として含有することを特徴とする抗菌性組成物でもある。
【発明の効果】
【０００９】
本発明によって、平均粒子径が１．１μｍ以上であり、かつ、好適な抗菌性を有する表面処理酸化亜鉛粉体を提供することができる。
【発明を実施するための形態】
【００１０】
本発明は、平均粒子径が１．１μｍ以上であり、酸化ケイ素、シリコーンオイル、有機ケイ素化合物、有機チタン化合物から選ばれる少なくとも１種類の化合物で表面処理された表面処理酸化亜鉛粉体である。平均粒子径１．１μｍを超える酸化亜鉛粉体は、抗菌性能が著しく低下し、実質的には抗菌性を有さないものであるが、これに上記表面処理を施すと、抗菌性を有する酸化亜鉛が得られることを見出すことによって完成されたものである。
【００１１】
酸化ケイ素、シリコーンオイル、有機ケイ素化合物、有機チタン化合物およびそれらを熱処理して得られるシリカや酸化チタンは、単独では抗菌性を有する化合物ではない。更に、酸化亜鉛を上記化合物で被覆することによって、抗菌性が向上することは、公知ではなく、また、このような点に関する知見は一切知られていない。本発明においては、上記被覆を形成することによって予想外の効果が得られることを見出すことによって完成されたものである。
【００１２】
このような本発明によって、平均粒子径が１．１μｍ以上であり、かつ、優れた抗菌性能を有する酸化亜鉛を提供することができるものである。粒子径が大きいものでありながら、同時に優れた抗菌性能を有する酸化亜鉛粉体はこれまで知られていないものである。
【００１３】
本発明の表面処理酸化亜鉛粉体は、平均粒子径が１．１μｍ以上である。なお、本明細書において平均粒子径は、レーザー回折法という測定方法によって測定して得られた値である。平均粒子径が１μｍ以上の表面処理を施していない酸化亜鉛粉体は、特に抗菌性能が低下することから、本発明の効果が特に有意なものとなる。上記平均粒子径は、１．２μｍ以上であることがより好ましく、１．３μｍ以上であることが更に好ましい。上記平均粒子径は、上限を特に限定するものではないが、１００μｍ以下であることが好ましい。
【００１４】
本発明の表面処理酸化亜鉛粉体は、酸化ケイ素、シリコーンオイル、有機ケイ素化合物、有機チタン化合物から選ばれる少なくとも１種類の化合物で表面処理して得られたものである。
上記酸化ケイ素としては、特に限定されず、水溶性ケイ酸塩を中和することで得られる酸化ケイ素を挙げることができる。
【００１５】
シリコーンオイルとしては特に限定されず、例えば、トリエトキシカプリリルシラン（例えば信越化学工業（株）製ＡＥＳ−３０８３）メチルハイドロジェンポリシロキサン（例えば信越化学工業（株）製ＫＦ−９９Ｐ、東レダウコーニング社（株）製ＳＨ１１０７Ｃ）、ジメチルポリシロキサン・メチルハイドロジェンポリシロキサン共重合体（例えば信越化学工業（株）製ＫＦ−９９０１）、トリエトキシシリルエチルポリジメチルシロキシエチルジメチコン（例えば信越化学工業（株）製ＫＦ−９９０８）、トリエトキシシリルエチルポリジメチルシロキシエチルヘキシルジメチコン（例えば信越化学工業（株）製ＫＦ−９９０９）、アクリルシリコーン樹脂（例えば信越化学工業（株）製ＫＰ−５７４）等を挙げることができる。
【００１６】
有機ケイ素化合物としてはシランカップリング剤、アルコキシシラン等が挙げられる。シランカップリング剤としては、例えば、γ−（２−アミノエチル）アミノプロピルトリメトキシシラン、γ−アミノプロピルトリエトキシシラン、Ｎ−β（アミノエチル）γ−アミノプロピルトリメトキシシラン、Ｎ−β（アミノエチル）γ−アミノプロピルメチルジメトキシシラン等のアミノ基含有シランカップリング剤；γ−グリシドキシプロピルトリメトキシシラン、γ−グリシドキシプロピルメチルジメトキシシラン等のグリシジル基含有シランカップリング剤；γ−メルカプトプロピルトリメトキシシラン等のメルカプト基含有シランカップリング剤；ビニルトリエトキシシラン、ビニルトリメトキシシラン、ビニルトリス（メトキシエトキシ）シラン等のビニル基含有シランカップリング剤；γ−（メタ）アクリロイルオキシプロピルトリメトキシシラン、γ−（メタ）アクリロイルオキシプロピルトリエトキシシラン、γ−（メタ）アクリロイルオキシプロピルジメトキシメチルシラン等の（メタ）アクリロイル基含有シランカップリング剤等を挙げることができる。アルコキシシランとしてはメチルトリメトキシシラン、ジメチルジメトキシシラン、フェニルトリメトキシシラン、ジフェニルジメトキシシラン、テトラエトキシシラン、メチルトリエトキシシラン、ジメチルジエトキシシラン、フェニルトリエトキシシラン、ｎ−プロピルトリメトキシシラン、ｎ−プロピルトリエトキシシラン、ヘキシルトリメトキシシラン、ヘキシルトリエトキシシラン、デシルトリメトキシシラン、トリフルオロプロピルトリメトキシシラン等を挙げることができる。
【００１７】
有機チタン化合物としては、ジ−ｉ−イソプロポキシチタンビス(メチルアセトアセテート)、ジ−ｉ−プロポキシチタンビス(エチルアセトアセテート)、ジ−ｉ−プロポキシチタンビス(プロピルアセトアセテート)、ジ−ｉ−プロポキシチタンビス(ブチルアセトアセテート)、ジ−ｉ−プロポキシチタンビス(ヘキシルアセトアセテート)、ジ−ｎ−プロポキシチタンビス(メチルアセトアセテート)、ジ−ｎ−プロポキシチタンビス(エチルアセトアセテート)、ジ−ｎ−プロポキシチタンビス(プロピルアセトアセテート)、ジ−ｎ−プロポキシチタンビス(ブチルアセトアセテート)、ジ−ｎ−プロポキシチタンビス(ヘキシルアセトアセテート)、ジ−ｎ−ブトキシチタンビス(メチルアセトアセテート)、ジ−ｎ−ブトキシチタンビス(エチルアセトアセテート)、ジ−ｎ−ブトキシチタンビス(プロピルアセトアセテート)、ジ−ｎ−ブトキシチタンビス(ブチルアセトアセテート)、ジ−ｎ−ブトキシチタンビス(ヘキシルアセトアセテート)、ジ−ｉ−プロポキシチタンビス(アセチルアセトネート)、ジ−ｎ−プロポキシチタンビス(アセチルアセトネート)、ジ−ｎ−ブトキシチタンビス(アセチルアセトネート)、ジ−ｉ−プロポキシチタンビス（トリエタノールアミネート）、ジ−ｉ−プロポキシチタンビス（ジエタノールアミネート）、ジブトキシチタンビス（トリエタノールアミネート）、ジブトキシチタンビス（ジエタノールアミネート）、ジオクチロキシチタンビス（オクチレングリコレート）、ジヒドロキシチタンビスラクテート、トリイソステアロイルオキシ−イソプロポキシチタニウムなどが挙げられる。これらのなかでも、チタンカップリング剤がより好ましく、なかでも、特に好ましいものとしてはジ−ｉ−プロポキシチタンビス(アセチルアセトネート)、ジ−ｉ−プロポキシチタンビス（トリエタノールアミネート）、トリイソステアロイルオキシ−イソプロポキシチタニウム等を挙げることができる。
【００１８】
本発明の表面処理酸化亜鉛粉体の原料となる未処理の酸化亜鉛粉体は、その形状、製造方法等を特に限定するものでなく、平均粒子径が１．１μｍ以上のものであればよい。
【００１９】
また、本発明における表面処理方法としては特に限定されず、それぞれの表面処理に関して通常の処理方法によって行うことができる。
【００２０】
また、酸化ケイ素、シリコーンオイル、有機ケイ素化合物、有機チタン化合物から選択される化合物による処理を２回以上施すものであってもよい。この場合、異なる種類の処理を逐次行うものであってもよい。
【００２１】
表面処理においては、表面処理酸化亜鉛粉体の全量に対して、０．１〜２０重量％の割合で上記表面処理剤による表面処理層を有するものであることが好ましい。０．１重量％未満であると、充分な抗菌性能が得られなくなるおそれがある点で好ましくない、２０重量％を超えると、酸化亜鉛の本来の性能が損なわれるおそれがある点で好ましくない。
【００２２】
本発明の表面処理酸化亜鉛粉体に対して、更に、上記酸化ケイ素、シリコーンオイル、有機ケイ素化合物、有機チタン化合物から選択される化合物による処理とは異なった表面処理を施してもよい。また、上記酸化ケイ素、シリコーンオイル、有機ケイ素化合物、有機チタン化合物から選択される化合物による処理とは異なった表面処理を行った酸化亜鉛粉体に対して上記酸化ケイ素、シリコーンオイル、有機ケイ素化合物、有機チタン化合物から選択される化合物による処理を行うものであってもよい。
【００２３】
本発明の表面処理酸化亜鉛粉体は、抗菌剤としての性能を有するものである。よって、化粧料、樹脂組成物、塗料組成物等の各種組成物への抗菌剤として添加することができる。また、酸化亜鉛が有する抗菌性以外の性能を利用した用途、例えば、放熱材、紫外線遮蔽剤等として使用する場合にも、抗菌性能を付与することができる点で好ましいものである。このような抗菌剤及びこのような酸化亜鉛粉体を含有する抗菌性組成物も本発明の一つである。このような抗菌性組成物は、例えば、化粧料組成物、樹脂組成物等として使用することができる。
【００２４】
このような本発明の表面処理酸化亜鉛粉体は、化粧料の配合成分として使用することができる。本発明の表面処理酸化亜鉛粉体は、酸化亜鉛粉体が有する紫外線防御性能等の性能を有しつつ、抗菌性能においても優れたものであることから、化粧料において好適に使用することができる。本発明の化粧料としては、ファンデーション、化粧下地、アイシャドウ、頬紅、マスカラ、口紅、サンスクリーン剤、乳液、クリーム、ローション等の皮膚化粧料等を挙げることができる。本発明の化粧料は、油性化粧料、水性化粧料、Ｏ／Ｗ型化粧料、Ｗ／Ｏ型化粧料の任意の形態とすることができる。
【００２５】
本発明の化粧料は、上記表面処理酸化亜鉛粉体以外に、化粧品分野において使用することができる任意の水性成分、油性成分を併用するものであってもよい。上記水性成分及び油性成分としては特に限定されず、例えば、油分、界面活性剤、保湿剤、高級アルコール、金属イオン封鎖剤、天然及び合成高分子、水溶性及び油溶性高分子、紫外線遮蔽剤、各種抽出液、無機及び有機顔料、無機及び有機粘土鉱物等の各種粉体、金属石鹸処理又はシリコーンで処理された無機及び有機顔料、有機染料等の色剤、防腐剤、酸化防止剤、色素、増粘剤、ｐＨ調整剤、香料、冷感剤、制汗剤、殺菌剤、皮膚賦活剤等の成分を含有するものであってもよい。具体的には、以下に列挙した配合成分の１種又は２種以上を任意に配合して常法により目的の化粧料を製造することが可能である。これらの配合成分の配合量は、本発明の効果を損なわない範囲であれば特に限定されない。
【００２６】
上記油分としては特に限定されず、例えば、アボガド油、ツバキ油、タートル油、マカデミアナッツ油、トウモロコシ油、ミンク油、オリーブ油、ナタネ油、卵黄油、ゴマ油、パーシック油、小麦胚芽油、サザンカ油、ヒマシ油、アマニ油、サフラワー油、綿実油、エノ油、大豆油、落花生油、茶実油、カヤ油、コメヌカ油、シナギリ油、日本キリ油、ホホバ油、胚芽油、トリグリセリン、トリオクタン酸グリセリン、トリイソパルミチン酸グリセリン、カカオ脂、ヤシ油、馬脂、硬化ヤシ油、パーム油、牛脂、羊脂、硬化牛脂、パーム核油、豚脂、牛骨脂、モクロウ核油、硬化油、牛脚脂、モクロウ、硬化ヒマシ油、ミツロウ、カンデリラロウ、綿ロウ、カルナウバロウ、ベイベリーロウ、イボタロウ、鯨ロウ、モンタンロウ、ヌカロウ、ラノリン、カポックロウ、酢酸ラノリン、液状ラノリン、サトウキビロウ、ラノリン脂肪酸イソプロピル、ラウリン酸ヘキシル、還元ラノリン、ジョジョバロウ、硬質ラノリン、セラックロウ、ＰＯＥラノリンアルコールエーテル、ＰＯＥラノリンアルコールアセテート、ＰＯＥコレステロールエーテル、ラノリン脂肪酸ポリエチレングリコール、ＰＯＥ水素添加ラノリンアルコールエーテル、流動パラフィン、オゾケライト、プリスタン、パラフィン、セレシン、スクワレン、ワセリン、マイクロクリスタリンワックス等を挙げることができる。
【００２７】
上記親油性非イオン界面活性剤としては特に限定されず、例えば、ソルビタンモノオレエート、ソルビタンモノイソステアレート、ソルビタンモノラウレート、ソルビタンモノパルミテート、ソルビタンモノステアレート、ソルビタンセスキオレエート、ソルビタントリオレエート、ペンタ−２−エチルヘキシル酸ジグリセロールソルビタン、テトラ−２−エチルヘキシル酸ジグリセロールソルビタン等のソルビタン脂肪酸エステル類、モノ綿実油脂肪酸グリセリン、モノエルカ酸グリセリン、セスキオレイン酸グリセリン、モノステアリン酸グリセリン、α，α´−オレイン酸ピログルタミン酸グリセリン、モノステアリン酸グリセリンリンゴ酸等のグリセリンポリグリセリン脂肪酸類、モノステアリン酸プロピレングリコール等のプロピレングリコール脂肪酸エステル類、硬化ヒマシ油誘導体、グリセリンアルキルエーテル等を挙げることができる。
【００２８】
親水性非イオン界面活性剤としては特に限定されず、例えば、ＰＯＥソルビタンモノオレエート、ＰＯＥソルビタンモノステアレート、ＰＯＥソルビタンテトラオレエート等のＰＯＥソルビタン脂肪酸エステル類、ＰＯＥソルビットモノラウレート、ＰＯＥソルビットモノオレエート、ＰＯＥソルビットペンタオレエート、ＰＯＥソルビットモノステアレート等のＰＯＥソルビット脂肪酸エステル類、ＰＯＥ−グリセリンモノステアレート、ＰＯＥグリセリンモノイソステアレート、ＰＯＥグリセリントリイソステアレート等のＰＯＥグリセリン脂肪酸エステル類、ＰＯＥモノオレエート、ＰＯＥジステアレート、ＰＯＥモノジオレエート、システアリン酸エチレングリコール等のＰＯＥ脂肪酸エステル類、ＰＯＥラウリルエーテル、ＰＯＥオレイルエーテル、ＰＯＥステアリルエーテル、ＰＯＥベヘニルエーテル、ＰＯＥ２−オクチルドデシルエーテル、ＰＯＥコレスタノールエーテル等のＰＯＥアルキルエーテル類、ＰＯＥオクチルフェニルエーテル、ＰＯＥノニルフェニルエーテル、ＰＯＥジノニルフェニルエーテル等のＰＯＥアルキルフェニルエーテル類、ブルロニック等のプルアロニック型類、ＰＯＥ・ＰＯＰセチルエーテル、ＰＯＥ・ＰＯＰ２−デシルテトラデシルエーテル、ＰＯＥ・ＰＯＰモノブチルエーテル、ＰＯＥ・ＰＯＰ水添ラノリン、ＰＯＥ・ＰＯＰグリセリンエーテル等のＰＯＥ・ＰＯＰアルキルエーテル類、テトロニック等のテトラＰＯＥ・テトラＰＯＰエチレンジアミン縮合物類、ＰＯＥヒマシ油、ＰＯＥ硬化ヒマシ油、ＰＯＥ硬化ヒマシ油モノイソステアレート、ＰＯＥ硬化ヒマシ油トリイソステアレート、ＰＯＥ硬化ヒマシ油モノピログルタミン酸モノイソステアリン酸ジエステル、ＰＯＥ硬化ヒマシ油マレイン酸等のＰＯＥヒマシ油硬化ヒマシ油誘導体、ＰＯＥソルビットミツロウ等のＰＯＥミツロウ・ラノリン誘導体、ヤシ油脂肪酸ジエタノールアミド、ラウリン酸モノエタノールアミド、脂肪酸イソプロパノールアミド等のアルカノールアミド、ＰＯＥプロピレングリコール脂肪酸エステル、ＰＯＥアルキルアミン、ＰＯＥ 脂肪酸アミド、ショ糖脂肪酸エステル、ＰＯＥ ノニルフェニルホルムアルデヒド縮合物、アルキルエトキシジメチルアミンオキシド、トリオレイルリン酸等を挙げることができる。
【００２９】
その他の界面活性剤としては、例えば、脂肪酸セッケン、高級アルキル硫酸エステル塩、ＰＯＥラウリル硫酸トリエタノールアミン、アルキルエーテル硫酸エステル塩等のアニオン界面活性剤、アルキルトリメチルアンモニウム塩、アルキルピリジニウム塩、アルキル四級アンモニウム塩、アルキルジメチルベンジルアンモニウム塩、ＰＯＥアルキルアミン、アルキルアミン塩、ポリアミン脂肪酸誘導体等のカチオン界面活性剤、及び、イミダゾリン系両性界面活性剤、ベタイン系界面活性剤等の両性界面活性剤を安定性及び皮膚刺激性に問題のない範囲で配合してもよい。
【００３０】
上記保湿剤としては特に限定されず、例えば、キシリトール、ソルビトール、マルチトール、コンドロイチン硫酸、ヒアルロン酸、ムコイチン硫酸、カロニン酸、アテロコラーゲン、コレステリル−１２−ヒドロキシステアレート、乳酸ナトリウム、胆汁酸塩、ｄｌ−ピロリドンカルボン酸塩、短鎖可溶性コラーゲン、ジグリセリン（ＥＯ）ＰＯ付加物、イザヨイバラ抽出物、セイヨウノコギリソウ抽出物、メリロート抽出物等を挙げることができる。
【００３１】
上記高級アルコールとしては特に限定されず、例えば、ラウリルアルコール、セチルアルコール、ステアリルアルコール、ベヘニルアルコール、ミリスチルアルコール、オレイルアルコール、セトステアリルアルコール等の直鎖アルコール、モノステアリルグリセリンエーテル（バチルアルコール）、２−デシルテトラデシノール、ラノリンアルコール、コレステロール、フィトステロール、ヘキシルドデカノール、イソステアリルアルコール、オクチルドデカノール等の分枝鎖アルコール等を挙げることができる。
【００３２】
金属イオン封鎖剤としては特に限定されず、例えば、１−ヒドロキシエタン−１，１− ジフォスホン酸、１−ヒドロキシエタン−１，１−ジフォスホン酸四ナトリウム塩、クエン酸ナトリウム、ポリリン酸ナトリウム、メタリン酸ナトリウム、グルコン酸、リン酸、クエン酸、アスコルビン酸、コハク酸、エデト酸等を挙げることができる。
【００３３】
上記天然の水溶性高分子としては特に限定されず、例えば、アラビアガム、トラガカントガム、ガラクタン、グアガム、キャロブガム、カラヤガム、カラギーナン、ペクチン、カンテン、クインスシード（マルメロ）、アルゲコロイド（カッソウエキス）、デンプン（コメ、トウモロコシ、バレイショ、コムギ）、グリチルリチン酸等の植物系高分子、キサンタンガム、デキストラン、サクシノグルカン、プルラン等の微生物系高分子、コラーゲン、カゼイン、アルブミン、ゼラチン等の動物系高分子を挙げることができる。
【００３４】
半合成の水溶性高分子としては特に限定されず、例えば、カルボキシメチルデンプン、メチルヒドロキシプロピルデンプン等のデンプン系高分子、メチルセルロース、ニトロセルロース、エチルセルロース、メチルヒドロキシプロピルセルロース、ヒドロキシエチルセルロース、セルロース硫酸ナトリウム、ヒドロキシプロピルセルロース、カルボキシメチルセルロースナトリウム（ＣＭＣ）、結晶セルロース、セルロース末等のセルロース系高分子、アルギン酸ナトリウム、アルギン酸プロピレングリコールエステル等のアルギン酸系高分子等を挙げることができる。
【００３５】
合成の水溶性高分子としては特に限定されず、例えば、ポリビニルアルコール、ポリビニルメチルエーテル、ポリビニルピロリドン等のビニル系高分子、ポリエチレングリコール２０，０００、４０，０００、６０，０００等のポリオキシエチレン系高分子、ポリオキシエチレンポリオキシプロピレン共重合体共重合系高分子、ポリアクリル酸ナトリウム、ポリエチルアクリレート、ポリアクリルアミド等のアクリル系高分子、ポリエチレンイミン、カチオンポリマー等を挙げることができる。
【００３６】
無機の水溶性高分子としては特に限定されず、例えば、ベントナイト、ケイ酸ＡｌＭｇ（ビーガム）、ラポナイト、ヘクトライト、無水ケイ酸等を挙げることができる。
【００３７】
紫外線遮蔽剤としては特に限定されず、例えば、パラアミノ安息香酸（以下ＰＡＢＡと略す）、ＰＡＢＡモノグリセリンエステル、Ｎ，Ｎ−ジプロポキシＰＡＢＡエチルエステル、Ｎ，Ｎ−ジエトキシＰＡＢＡエチルエステル、Ｎ，Ｎ−ジメチルＰＡＢＡエチルエステル、Ｎ，Ｎ−ジメチルＰＡＢＡブチルエステル等の安息香酸系紫外線遮蔽剤；ホモメンチル−Ｎ−アセチルアントラニレート等のアントラニル酸系紫外線遮蔽剤；アミルサリシレート、メンチルサリシレート、ホモメンチルサリシレート、オクチルサリシレート、フェニルサリシレート、ベンジルサリシレート、ｐ−イソプロパノールフェニルサリシレート等のサリチル酸系紫外線遮蔽剤；オクチルシンナメート、エチル−４−イソプロピルシンナメート、メチル−２，５−ジイソプロピルシンナメート、エチル−２，４−ジイソプロピルシンナメート、メチル−２，４−ジイソプロピルシンナメート、プロピル−ｐ−メトキシシンナメート、イソプロピル−ｐ−メトキシシンナメート、イソアミル−ｐ−メトキシシンナメート、２−エトキシエチル−ｐ−メトキシシンナメート、シクロヘキシル−ｐ−メトキシシンナメート、エチル−α−シアノ−β−フェニルシンナメート、２−エチルヘキシル−α−シアノ−β−フェニルシンナメート、グリセリルモノ−２−エチルヘキサノイル−ジパラメトキシシンナメート等のケイ皮酸系紫外線遮蔽剤；２，４−ジヒドロキシベンゾフェノン、２，２’−ジヒドロキシ−４−メトキシベンゾフェノン、２，２’−ジヒドロキシ−４，４’−ジメトキシベンゾフェノン、２，２’，４，４’−テトラヒドロキシベンゾフェノン、２−ヒドロキシ−４−メトキシベンゾフェノン、２−ヒドロキシ−４−メトキシ−４’−メチルベンゾフェノン、２−ヒドロキシ−４−メトキシベンゾフェノン−５−スルホン酸塩、４−フェニルベンゾフェノン、２−エチルヘキシル−４’−フェニル−ベンゾフェノン−２−カルボキシレート、２−ヒドロキシ−４−ｎ−オクトキシベンゾフェノン、４−ヒドロキシ−３− カルボキシベンゾフェノン等のベンゾフェノン系紫外線遮蔽剤；３−（４’−メチルベンジリデン）−ｄ，ｌ−カンファー、３−ベンジリデン−ｄ，ｌ−カンファー、ウロカニン酸、ウロカニン酸エチルエステル、２−フェニル−５− メチルベンゾキサゾール、２，２’−ヒドロキシ−５−メチルフェニルベンゾトリアゾール、２−（２’−ヒドロキシ−５’−ｔ−オクチルフェニル）ベンゾトリアゾール、２−（２’−ヒドロキシ−５’−メチルフェニルベンゾトリアゾール、ジベンザラジン、ジアニソイルメタン、４−メトキシ−４’−ｔ−ブチルジベンゾイルメタン、５−（３，３−ジメチル−２−ノルボルニリデン）−３−ペンタン−２−オン等を挙げることができる。
【００３８】
その他薬剤成分としては特に限定されず、例えば、ビタミンＡ油、レチノール、パルミチン酸レチノール、イノシット、塩酸ピリドキシン、ニコチン酸ベンジル、ニコチン酸アミド、ニコチン酸ＤＬ−α−トコフェロール、アルコルビン酸リン酸マグネシウム、２−Ｏ−α−Ｄ−グルコピラノシル−Ｌ−アスコルビン酸、ビタミンＤ２（エルゴカシフェロール）、ｄｌ−α−トコフェロール、酢酸ｄｌ−α−トコフェロール、パントテン酸、ビオチン等のビタミン類；エストラジオール、エチニルエストラジオール等のホルモン；アルギニン、アスパラギン酸、シスチン、システイン、メチオニン、セリン、ロイシン、トリプトファン等のアミノ酸；アラントイン、アズレン等の抗炎症剤、アルブチン等の美白剤、；タンニン酸等の収斂剤；Ｌ−メントール、カンフル等の清涼剤やイオウ、塩化リゾチーム、塩化ピリドキシン等を挙げることができる。
【００３９】
各種の抽出液としては特に限定されず、例えば、ドクダミエキス、オウバクエキス、メリロートエキス、オドリコソウエキス、カンゾウエキス、シャクヤクエキス、サボンソウエキス、ヘチマエキス、キナエキス、ユキノシタエキス、クララエキス、コウホネエキス、ウイキョウエキス、サクラソウエキス、バラエキス、ジオウエキス、レモンエキス、シコンエキス、アロエエキス、ショウブ根エキス、ユーカリエキス、スギナエキス、セージエキス、タイムエキス、茶エキス、海藻エキス、キューカンバーエキス、チョウジエキス、キイチゴエキス、メリッサエキス、ニンジンエキス、マロニエエキス、モモエキス、桃葉エキス、クワエキス、ヤグルマギクエキス、ハマメリスエキス、プラセンタエキス、胸腺抽出物、シルク抽出液、甘草エキス等を挙げることができる
【００４０】
上記各種粉体としては、ベンガラ、黄酸化鉄、黒酸化鉄、雲母チタン、酸化鉄被覆雲母チタン、酸化チタン被覆ガラスフレーク等の光輝性着色顔料、マイカ、タルク、カオリン、セリサイト、二酸化チタン、シリカ等の無機粉末やポリエチレン末、ナイロン末、架橋ポリスチレン、セルロースパウダー、シリコーン末等の有機粉末等を挙げることができる。好ましくは、官能特性向上、化粧持続性向上のため、粉末成分の一部又は全部をシリコーン類、フッ素化合物、金属石鹸、油剤、アシルグルタミン酸塩等の物質にて、公知の方法で疎水化処理して使用される。また、本発明に該当しない他の酸化亜鉛粉体を混合して使用するものであってもよい。
【００４１】
本発明の表面処理酸化亜鉛粉体は、放熱性フィラーとして使用することもできる。
本発明の表面処理酸化亜鉛粉体を放熱性フィラーとして使用する場合、単独での使用、他の放熱性フィラーとの併用のいずれの方法とすることもできる。単独での使用、他の放熱性フィラーとの併用使用に関わらず、本発明の放熱性フィラーを樹脂組成物、グリース組成物等の放熱性組成物の全量に対して、１０〜９０体積％の割合で使用することが好ましい。
【００４２】
また、本発明の表面処理酸化亜鉛粉体を放熱性フィラーとして使用する場合、粒子径が異なる放熱性フィラーと組み合わせて使用することもできる。組み合わせて使用することができる放熱性フィラーとしては特に限定されず、例えば、酸化マグネシウム、酸化チタン、酸化アルミニウム等の金属酸化物、窒化アルミニウム、窒化ホウ素、炭化ケイ素、窒化ケイ素、窒化チタン、金属シリコン、ダイヤモンド等を挙げることができる。更に、上述した表面処理酸化亜鉛粉体以外の酸化亜鉛と組み合わせて使用することもできる。組み合わせて使用する放熱性フィラーは、球状、針状、棒状、板状等の任意の形状を有するものであってよい。
【００４３】
上記表面処理酸化亜鉛粉体を放熱性フィラーとして使用する場合、樹脂と混合した放熱性樹脂組成物として使用することができる。この場合、使用する樹脂は、熱可塑性樹脂であっても熱硬化性樹脂であっても良く、エポキシ樹脂、フェノール樹脂、ポリフェニレンサルファイド（ＰＰＳ）樹脂、ポリエステル系樹脂、ポリアミド、ポリイミド、ポリスチレン、ポリエチレン、ポリプロピレン、ポリ塩化ビニル、ポリ塩化ビニリデン、フッ素樹脂、ポリメタクリル酸メチル、エチレン・アクリル酸エチル共重合体（ＥＥＡ）樹脂、ポリカーボネート、ポリウレタン、ポリアセタール、ポリフェニレンエーテル、ポリエーテルイミド、アクリロニトリル−ブタジエン−スチレン共重合体（ＡＢＳ）樹脂、液晶樹脂（ＬＣＰ）、シリコーン樹脂、アクリル樹脂等の樹脂を挙げることができる。
【００４４】
上記放熱性樹脂組成物は、（１）熱可塑性樹脂と上記表面処理酸化亜鉛粉体とを溶融状態で混練することによって得られた熱成型用の樹脂組成物、（２）熱硬化性樹脂と上記表面処理酸化亜鉛粉体とを混練後、加熱硬化させることによって得られた樹脂組成物、（３）樹脂溶液又は分散液中に上記表面処理酸化亜鉛粉体を分散させた塗料用の樹脂組成物であっても良い。
【００４５】
上記放熱性樹脂組成物が熱成型用の樹脂組成物である場合、用途によって樹脂成分を自由に選択することができる。例えば、熱源と放熱板に接着し密着させる場合には、シリコーン樹脂やアクリル樹脂のような接着性が高く硬度の低い樹脂を選択すれば良い。
【００４６】
本発明の放熱性樹脂組成物が塗料用の樹脂組成物である場合、樹脂は硬化性を有するものであっても、硬化性を有さないものであっても良い。塗料は、有機溶媒を含有する溶剤系のものであっても、水中に樹脂が溶解又は分散した水系のものであっても良い。
【００４７】
本発明の表面処理酸化亜鉛粉体を放熱性フィラーとして使用する場合、鉱油又は合成油を含有する基油と混合した放熱性グリースとして使用することもできる。このような放熱性グリースとして使用する場合は、合成油としてα−オレフィン、ジエステル、ポリオールエステル、トリメリット酸エステル、ポリフェニルエーテル、アルキルフェニルエーテル等が使用できる。また、シリコーンオイルと混合した放熱性グリースとして使用することもできる。
【００４８】
本発明の表面処理酸化亜鉛粉体は、放熱性フィラーとして使用する場合、その他の成分を併用して使用することもできる。併用して使用することができるその他の成分としては、酸化マグネシウム、酸化チタン、酸化アルミニウム等の金属酸化物、窒化アルミニウム、窒化ホウ素、炭化ケイ素、窒化ケイ素、窒化チタン、金属シリコン、ダイヤモンド等の酸化亜鉛以外の放熱性フィラー、樹脂、界面活性剤等を挙げることができる。
【００４９】
本発明の表面処理酸化亜鉛粉体は、上述した化粧料や放熱性フィラーの他に、ゴムの加硫促進剤、塗料・インキ用顔料、フェライトやバリスタ等の電子部品、医薬品等の分野においても使用することができる。
【実施例】
【００５０】
以下、本発明を実施例に基づいて更に詳細に説明する。なお、本発明は以下の実施例に限定されるものではない。【００５１】
抗菌性試験用テストピースの作成
２本ロールを１１５℃に加熱し、ポリエチレン樹脂（住友化学製スミカセンＦ−４１２−１）１００ｇおよび試料２０ｇを５分間混練した。この時２本ロールのクリアランスは０．２ｍｍとした。
混練後の組成物を蒸気プレスで１００℃、１０分間プレス後、６０度に冷却しフィルム状組成物を得た。厚みが１ｍｍになるようにプレスし、プレス後のフィルム状組成物を１００ｍｍ角にカットし抗菌性試験用テストピースとした。【００５２】
実施例１
大粒子酸化亜鉛ＬＰＺＩＮＣ−２（堺化学工業製、平均粒子径２μｍ）１００ｇとシリコーンオイル（信越化学製ＫＦ−９９０１）１ｇを３００ｍｌマヨネーズビンにとり、ペイントコンディショナーで２０分間振とうし均一にコーティングした後、１０５℃で１２時間熱処理し表面処理酸化亜鉛粒子を得た。得られた表面処理酸化亜鉛粒子を前述の手順に従って抗菌性試験用テストピースを作成した。抗菌性試験の結果を表１に示す。【００５３】
実施例２
大粒子酸化亜鉛ＬＰＺＩＮＣ−２（堺化学工業製、平均粒子径２μｍ）１００ｇとデシルトリメトキシシラン（信越化学製ＫＢＭ−３１０３Ｃ）１ｇを３００ｍｌマヨネーズビンにとり、ペイントコンディショナーで２０分間振とうし均一にコーティングした後、１０５℃で１２時間熱処理し表面処理酸化亜鉛粒子を得た。得られた表面処理酸化亜鉛粒子を前述の手順に従って抗菌性試験用テストピースを作成した。抗菌性試験の結果を表１に示す。【００５４】
実施例３
大粒子酸化亜鉛ＬＰＺＩＮＣ−２（堺化学工業製、平均粒子径２μｍ）１００ｇとチタンカップリング剤（味の素ファインテクノ製ＫＲ−ＴＴＳ）１ｇを３００ｍｌマヨネーズビンにとり、ペイントコンディショナーで２０分間振とうし均一にコーティングした後、１０５℃で１２時間熱処理し表面処理酸化亜鉛粒子を得た。得られた表面処理酸化亜鉛粒子を前述の手順に従って抗菌性試験用テストピースを作成した。抗菌性試験の結果を表１に示す。【００５５】
実施例４
大粒子酸化亜鉛ＬＰＺＩＮＣ−１１（堺化学工業製、平均粒子径１１μｍ）を１Ｌの純水に分散し、ケイ酸ナトリウム水溶液（ＳｉＯ２として２９％）３．５ｇを加えた後、０．１％硫酸をｐＨが７．０になるまで加え粒子表面にＳｉＯ２を析出させた後、ろ過、乾燥することで表面処理酸化亜鉛粒子を得た。得られた表面処理酸化亜鉛粒子を前述の手順に従って抗菌性試験用テストピースを作成した。抗菌性試験の結果を表１に示す。【００５６】
実施例５
大粒子酸化亜鉛ＬＰＺＩＮＣ−１１（堺化学工業製、平均粒子径１１μｍ）１００ｇとシリコーンオイル（信越化学製ＫＦ−９９０１）１ｇを３００ｍｌマヨネーズビンにとり、ペイントコンディショナーで２０分間振とうし均一にコーティングした後、１０５℃で１２時間熱処理し表面処理酸化亜鉛粒子を得た。得られた表面処理酸化亜鉛粒子を前述の手順に従って抗菌性試験用テストピースを作成した。抗菌性試験の結果を表１に示す。【００５７】
比較例１
大粒子酸化亜鉛ＬＰＺＩＮＣ−２（堺化学工業製、平均粒子径２μｍ）を表面処理せず前述の手順に従って抗菌性試験用テストピースを作成した。抗菌性試験の結果を表１に示す。【００５８】
比較例２
大粒子酸化亜鉛ＬＰＺＩＮＣ−１１（堺化学工業製、平均粒子径１１μｍ）を表面処理せず前述の手順に従って抗菌性試験用テストピースを作成した。抗菌性試験の結果を表１に示す。【００５９】
比較例３
球状ＳｉＯ２（堺化学工業製、平均粒子径０．７μｍ）を表面処理せず前述の手順に従って抗菌性試験用テストピースを作成した。抗菌性試験の結果を表１に示す。【００６０】
比較例４
球状ＳｉＯ２（堺化学工業製、平均粒子径０．７μｍ）１００ｇとシリコーンオイル（信越化学製ＫＦ−９９０１）１ｇを３００ｍｌマヨネーズビンにとり、ペイントコンディショナーで２０分間振とうし均一にコーティングした後、１０５℃で１２時間熱処理し表面処理酸化亜鉛粒子を得た。得られた表面処理酸化亜鉛粒子を前述の手順に従って抗菌性試験用テストピースを作成した。抗菌性試験の結果を表１に示す。【００６１】
【表１】
0005929920.tif 000002
【００６２】
表１の結果から、表面処理を施していない粒子径１．１μｍ以上の酸化亜鉛粉体は抗菌性能を有さないものであるのに対し、本発明の表面処理酸化亜鉛粉体は、いずれも好適な抗菌性能を有することが明らかである。更に、シリカ粒子に対して同様の表面処理を施しても、抗菌性能が得られていないことも明らかである。このような結果から、シリカ被覆単独で抗菌性能が発現しているわけではなく、酸化亜鉛粉体に表面被覆を施したことによる相互作用によって抗菌性能が発現していることが明らかである。
【産業上の利用可能性】
【００６３】
本発明の表面処理酸化亜鉛粉体は、化粧料、樹脂等の配合成分として使用することができる。